(57)【要約】【課題】滑剤を添加せずに滑り性能と防曇性能の両立を図るとともに、包装袋とした場合に収容された青果物を袋外から視認可能な包装袋用フィルム及び青果物用包装袋を提供する。【解決手段】基材層２０と、基材層の一側にヒートシール可能なヒートシール層３０とを備えた二軸延伸の製膜によりなるフィルム体１１であって、基材層はポリプロピレン系樹脂と防曇剤とを含み、ヒートシール層はプロピレン−エチレンのランダム共重合体またはプロピレン−エチレン−ブテンのランダム共重合体のいずれか一方または両方と、オレフィン系のブロック共重合体と、真球状粒子とを含み、ヒートシール層の表面が、算術平均粗さ（ＳＲａ）が０．０９０〜０．１７０μｍ、かつ、三次元表面測定による山高さ１．５〜４．５μｍの範囲の山数が１００〜１８０個／ｍｍ2を満たす。【選択図】図１
2020040361.tif 000002
【特許請求の範囲】
【請求項１】
基材層と、前記基材層の一側にヒートシール可能なヒートシール層とを備えた二軸延伸の製膜によりなるフィルム体であって、
前記基材層はポリプロピレン系樹脂と防曇剤とを含み、
前記ヒートシール層はプロピレン−エチレンのランダム共重合体またはプロピレン−エチレン−ブテンのランダム共重合体のいずれか一方または両方と、オレフィン系のブロック共重合体と、真球状粒子とを含み、
前記ヒートシール層の表面が、算術平均粗さ（ＳＲａ）が０．０９０〜０．１７０μｍ、かつ、三次元表面測定による山高さ１．５〜４．５μｍの範囲の山数が１００〜１８０個／ｍｍ2を満たすことを特徴とする包装袋用フィルム。
【請求項２】
前記フィルム体のヘーズが１０％未満である請求項１に記載の包装袋用フィルム。
【請求項３】
前記ヒートシール層における前記ランダム共重合体（ａ１）と前記ブロック共重合体（ａ２）の重量比（ａ１）／（ａ２）が８０／２０〜９５／５である請求項１または２に記載の包装袋用フィルム。
【請求項４】
請求項１ないし３のいずれか１項に記載の包装袋用フィルムで構成された青果物用包装袋。
【発明の詳細な説明】
【技術分野】
【０００１】
本発明は、滑り性が高く防曇性を備えた包装袋用フィルム及びそれを用いた青果物用包装袋に関する。
【背景技術】
【０００２】
例えば、スーパー等で店頭販売される野菜や果物等の青果物は、鮮度維持や保護等を目的として、合成樹脂フィルム製の包装袋に収容される。この種の包装袋は、青果物を内部へ滑り込ませるように導入する際に袋内面に引っかかる等して収容作業の妨げとなったり、収容された青果物が発散する水分によって袋内部に水滴が付着したりすることがある。そこで、袋内面を滑りやすくするとともに、防曇性を備えた合成樹脂フィルムからなる包装袋が提案されている（例えば、特許文献１参照）。
【０００３】
包装袋を構成する樹脂フィルムは、プロピレン系ランダム共重合体を含む樹脂層と、プロピレン単独重合体を含む樹脂層との少なくとも２層を有する積層構造からなるポリプロピレン系延伸フィルムであって、防曇剤及び滑剤を含むため、優れた滑り性能と防曇性能の両方を兼ね備える。
【０００４】
滑剤が添加された樹脂フィルムでは、時間の経過によりフィルム表面に添加剤がブリードアウトすることで、その効果を発揮する。しかしながら、袋外面にそのブリードアウトが生じると、袋の外側が過剰に滑りやすい状態となる。そのため、店頭陳列時等に商品を積み重ねる等した場合に、滑落しやすくなって適切に陳列することが困難となるおそれがある。
【先行技術文献】
【特許文献】
【０００５】
【特許文献１】特開２０１６−２１５４３９号公報
【発明の概要】
【発明が解決しようとする課題】
【０００６】
本発明は、前記の点に鑑みなされたものであり、滑剤を添加せずに適切な滑り性能と防曇性能の両立を図るとともに、包装袋とした場合に収容された青果物を袋外から視認可能な包装袋用フィルム及び青果物用包装袋を提供する。
【課題を解決するための手段】
【０００７】
すなわち、請求項１の発明は、基材層と、前記基材層の一側にヒートシール可能なヒートシール層とを備えた二軸延伸の製膜によりなるフィルム体であって、前記基材層はポリプロピレン系樹脂と防曇剤とを含み、前記ヒートシール層はプロピレン−エチレンのランダム共重合体またはプロピレン−エチレン−ブテンのランダム共重合体のいずれか一方または両方と、オレフィン系のブロック共重合体と、真球状粒子とを含み、前記ヒートシール層の表面が、算術平均粗さ（ＳＲａ）が０．０９０〜０．１７０μｍ、かつ、三次元表面測定による山高さ１．５〜４．５μｍの範囲の山数が１００〜１８０個／ｍｍ2を満たすことを特徴とする包装袋用フィルムに係る。
【０００８】
請求項２の発明は、前記フィルム体のヘーズが１０％未満である請求項１に記載の包装袋用フィルムに係る。
【０００９】
請求項３の発明は、前記ヒートシール層における前記ランダム共重合体（ａ１）と前記ブロック共重合体（ａ２）の重量比（ａ１）／（ａ２）が８０／２０〜９５／５である請求項１または２に記載の包装袋用フィルムに係る。
【００１０】
請求項４の発明は、請求項１ないし３のいずれか１項に記載の包装袋用フィルムで構成された青果物用包装袋に係る。
【発明の効果】
【００１１】
請求項１の発明に係る包装袋用フィルムによると、基材層と、前記基材層の一側にヒートシール可能なヒートシール層とを備えた二軸延伸の製膜によりなるフィルム体であって、前記基材層はポリプロピレン系樹脂と防曇剤とを含み、前記ヒートシール層はプロピレン−エチレンのランダム共重合体またはプロピレン−エチレン−ブテンのランダム共重合体のいずれか一方または両方と、オレフィン系のブロック共重合体と、真球状粒子とを含み、前記ヒートシール層の表面が、算術平均粗さ（ＳＲａ）が０．０９０〜０．１７０μｍ、かつ、三次元表面測定による山高さ１．５〜４．５μｍの範囲の山数が１００〜１８０個／ｍｍ2を満たすため、滑剤を添加しなくても適切な滑り性能と防曇性能の両立を図ることができるとともに、適切な透明性が得られて包装袋とした場合に収容された青果物が袋外から視認可能となる。
【００１２】
請求項２の発明に係る包装袋用フィルムによると、請求項１の発明において、前記フィルム体のヘーズが１０％未満であるため、優れた透明性が得られる。
【００１３】
請求項３の発明に係る包装袋用フィルムによると、請求項１または２の発明において、前記ヒートシール層における前記ランダム共重合体（ａ１）と前記ブロック共重合体（ａ２）の重量比（ａ１）／（ａ２）が８０／２０〜９５／５であるため、適切な滑り性を維持しつつ、ヒートシール性能を確保することができる。
【００１４】
請求項４の発明に係る青果物用包装袋によると、請求項１ないし３のいずれか１項に記載の包装袋用フィルムで構成されたため、滑剤を添加しなくても適切な滑り性能と防曇性能の両立を図ることができて青果物の円滑な収容作業が可能となり、青果物の収容時には青果物が袋外から視認可能で袋内部に水滴が付着しにくくなり、店頭陳列時等の不用意な滑落を抑制して適切な陳列が可能となる。
【図面の簡単な説明】
【００１５】
【図１】本発明の一実施形態に係る包装袋用フィルムの概略断面図である。
【発明を実施するための形態】
【００１６】
図１は、本発明の一実施形態に係る包装袋用フィルム１０の概略断面図である。包装袋用フィルム１０は、基材層２０と、基材層２０の一側にヒートシール可能なヒートシール層３０とを備えた二軸延伸の製膜によりなるフィルム体１１である。この包装袋用フィルム１０は、防曇性を有する透明なフィルムであり、野菜、果物、きのこ類等の青果物を包装するための青果物用包装袋を構成するフィルムとして好適に用いられる。青果物用包装袋は、ピロー包装等の公知の包装方法により製袋される。
【００１７】
フィルム体１１は、基材層２０とヒートシール層３０の少なくとも２層で構成され、必要に応じて基材層２０の他側に外面層４０等の一または複数の樹脂層が積層される。フィルム体１１は、逐次二軸延伸、同時二軸延伸等のＴダイによる公知の二軸延伸法を用いて製膜されるものであり、基材層２０、ヒートシール層３０、外面層４０等の各層の組成樹脂が同時にＴダイから吐出（共押出し）され、各種ローラーやテンター内における延伸、熱固定、徐冷等を経て製造される。二軸延伸の製膜は、厚薄精度や機械的物性等の点で優れるため好ましい。
【００１８】
基材層２０は、フィルム体１１の本体部分に相当する防曇性能を備えた層であって、ポリプロピレン系樹脂と防曇剤とを含む。ポリプロピレン系樹脂は、プロピレンの単独重合体（ホモポリプロピレン）や、プロピレンとエチレンやブテン等の他のオレフィンとの共重合体（プロピレンコポリマー）等のプロピレンを主体とする重合体から選択される。防曇剤は、ラウリルジエタノールアミン、ミリスチルジエタノールアミン、オレイルジエタノールアミン等の脂肪族アミン化合物、ラウリルジエタノールアミド、ミリスチルジエタノールアミド、オレイルジエタノールアミド等の脂肪族アミド化合物、多価アルコール等の公知の防曇剤が使用される。基材層２０の厚みは特に限定されないが、包装袋として使用する場合の強度や透明性等の観点から、概ね１０μｍ〜１００μｍとされる。
【００１９】
ヒートシール層３０は、フィルム体１１の表面部分に相当するヒートシール性能と滑り性能とを備えた層であって、プロピレン−エチレンのランダム共重合体またはプロピレン−エチレン−ブテンのランダム共重合体のいずれか一方または両方と、オレフィン系のブロック共重合体と、真球状粒子とを含む。ヒートシール層３０は、基材層２０の一側に隣接して積層される。ヒートシール層３０の厚みは、ヒートシール時の接着強度が確保できる程度であれば特に限定されるものではなく、例えば、０．５μｍ〜１０μｍである。
【００２０】
ヒートシール層３０において、プロピレン−エチレンのランダム共重合体、プロピレン−エチレン−ブテンのランダム共重合体は、フィルム体１１におけるヒートシール性能を確保する役割を持つ。また、オレフィン系のブロック共重合体と真球状粒子は、フィルム体１１において後述する表面の算術平均粗さ（ＳＲａ）と山高さ１．５〜４．５μｍを持つ山の個数をコントロールする役割を持つ。
【００２１】
ヒートシール層３０では、その表面が算術平均粗さ（ＳＲａ）が０．０９０〜０．１７０μｍ、かつ、三次元表面測定による山高さ１．５〜４．５μｍの範囲の山数が１００〜１８０個／ｍｍ2を満たすように構成される。
【００２２】
算術平均粗さ（ＳＲａ）は、三次元表面粗さ計で測定した高さの指標である。算術平均粗さ（ＳＲａ）の値が大きすぎるとヘーズが悪くなり収容された青果物を袋外から視認できなくなるおそれがあり、値が小さすぎるとヒートシール層３０の表面積が小さくなってヒートシール性能が低下するおそれがある。算術平均粗さ（ＳＲａ）は、ＪＩＳ  Ｂ  ０６０１（２０１３）の測定規格が参照される。
【００２３】
三次元表面測定による山高さ１．５〜４．５μｍの範囲の山数は、三次元表面粗さ計で測定した表面の凹凸を０．５μｍの区分けごとに数え上げた値である。山数は、ヒートシール層３０の滑り性能やヒートシール性能に影響するものであり、山数が多すぎるとヒートシール性能が低下するおそれがあり、山数が少なすぎると滑り性が低下するおそれがある。
【００２４】
真球状粒子は、ヒートシール層３０の表面に所定の凹凸形状を形成して滑り性を確保するための材料である。真球状粒子は、例えば平均粒子径２μｍ〜１５μｍの球状体からなり、シリカ、アルミナ、ゼオライト等の無機微粒子や、アクリル系樹脂、メラミン系樹脂等の有機微粒子が好適に使用される。
【００２５】
ヒートシール層３０における各樹脂の好ましい配合割合は、プロピレン−エチレンやプロピレン−エチレン−ブテンのランダム共重合体（ａ１）と、オレフィン系のブロック共重合体（ａ２）の重量比（ａ１）／（ａ２）が８０／２０〜９５／５とされる。すなわち、基材層２０を構成するポリプロピレン系樹脂との相溶性、層間強度の確保等の関係から、相対的にポリプロピレン系のランダム共重合体（ａ１）の配合割合が高くなる。また、オレフィン系のブロック共重合体（ａ２）が少なすぎると、十分なヒートシール性能が得られないおそれがある。従って、ランダム共重合体（ａ１）とブロック共重合体（ａ２）の重量比（ａ１）／（ａ２）を８０／２０〜９５／５とすることにより、ヒートシール性能と、基材層２０とヒートシール層３０との層間強度とをバランスよく確保することができる。
【００２６】
外面層４０は、フィルム体１１を包装袋とした際の袋外面に相当し、保護層や印刷層等の適宜の機能が付与され、オレフィン系樹脂等で構成される。外面層４０には、必要に応じてアンチブロッキング剤、帯電防止剤、酸化防止剤、中和剤、着色剤等の添加剤が添加される。
【００２７】
当該包装袋用フィルム１０では、包装袋として使用した際に、収容された青果物を袋外から視認可能とするために、透明性が要求される。そこで、フィルム体１１では、ＪＩＳ  Ｋ  ７１３６（２０００）に準拠して測定したヘーズが１０％未満であることが好ましい。ヘーズはフィルムの曇りを示す指標であり、値が低いほど透明性が高くなる。従って、フィルム体１１のヘーズを１０％未満とすることにより、例えば青果物用の包装袋に適したような、優れた透明性が得られる。
【実施例】
【００２８】
［包装袋用フィルムの作製］
試作例１〜７の包装袋用フィルムについて、後述の材料配合割合（重量％）に基づいて各材料を混練、溶融してＴダイフィルム成形機を用いたＴダイ法により共押出し、縦延伸５．０倍、横延伸８．０倍で延伸して二軸延伸の包装袋用フィルムを製膜した。
【００２９】
［基材層の使用材料］
基材層では、ポリプロピレン系樹脂（樹脂Ａ）と、防曇剤として下記の材料を使用した。
・樹脂Ａ：プロピレン単独共重合体（日本ポリプロ株式会社製，「ＦＬ２０３Ｄ」）
・防曇剤：東邦化学工業株式会社製，「アンステックスＳＡ−３００Ｆ」
【００３０】
［ヒートシール層の使用材料］
ヒートシール層では、ランダム共重合体（樹脂Ｂ１）と、ブロック共重合体（樹脂Ｂ２）と、真球状粒子として下記の材料を使用した。
・樹脂Ｂ１：プロピレンランダム共重合体（日本ポリプロ株式会社製，「ＦＷ４Ｂ」）
・樹脂Ｂ２：プロピレンブロック共重合体（日本ポリプロ株式会社製，「ＢＣ３ＦＣ」）
・真球状粒子：中心粒径４μｍのポリメタクリル酸メチル（ＰＭＭＡ）粒子（株式会社日本触媒製，「ＭＡ１００４」）
【００３１】
［外面層の使用材料］
外面層では、ポリプロピレン系樹脂（樹脂Ｃ）と、添加剤として下記の材料を使用した。
・樹脂Ｃ：プロピレンランダム共重合体（日本ポリプロ株式会社製，「ＦＷ４Ｂ」）
・添加剤：シリカ（富士シリシア化学株式会社製，「サイリシア４３０」）
【００３２】
［試作例１］
試作例１は、基材層がポリプロピレン系樹脂（樹脂Ａ）９９．２重量％と防曇剤０．８重量％とで厚さ１６μｍとされ、ヒートシール層がランダム共重合体（樹脂Ｂ１）９４．０重量％とブロック共重合体（樹脂Ｂ２）５．０重量％と真球状粒子１．０重量％とで厚さ３μｍとされ、外面層がポリプロピレン系樹脂（樹脂Ｃ）９９．７重量％と添加剤０．３重量％とで厚さ１μｍとされた包装袋用フィルムである。
【００３３】
［試作例２］
試作例２は、ヒートシール層がランダム共重合体（樹脂Ｂ１）８８．４重量％とブロック共重合体（樹脂Ｂ２）１０．０重量％と真球状粒子１．６重量％とで厚さ３μｍとされ、それ以外は試作例１と同一に形成された包装袋用フィルムである。
【００３４】
［試作例３］
試作例３は、ヒートシール層がランダム共重合体（樹脂Ｂ１）７９．０重量％とブロック共重合体（樹脂Ｂ２）２０．０重量％と真球状粒子１．０重量％とで厚さ３μｍとされ、それ以外は試作例１と同一に形成された包装袋用フィルムである。
【００３５】
［試作例４］
試作例４は、ヒートシール層が真球状粒子を添加せずにランダム共重合体（樹脂Ｂ１）９５．０重量％とブロック共重合体（樹脂Ｂ２）５．０重量％とで厚さ３μｍとされ、それ以外は試作例１と同一に形成された包装袋用フィルムである。
【００３６】
［試作例５］
試作例５は、ヒートシール層がブロック共重合体（樹脂Ｂ２）を添加せずにランダム共重合体（樹脂Ｂ１）９９．０重量％と真球状粒子１．０重量％とで厚さ３μｍとされ、それ以外は試作例１と同一に形成された包装袋用フィルムである。
【００３７】
［試作例６］
試作例６は、ヒートシール層がランダム共重合体（樹脂Ｂ１）８９．０重量％とブロック共重合体（樹脂Ｂ２）１０．０重量％と真球状粒子１．０重量％とで厚さ１μｍとされ、基材層の厚さが１８μｍとされた以外は試作例１と同一に形成された包装袋用フィルムである。
【００３８】
［試作例７］
試作例７は、ヒートシール層がランダム共重合体（樹脂Ｂ１）７４．０重量％とブロック共重合体（樹脂Ｂ２）２５．０重量％と真球状粒子１．０重量％とで厚さ３μｍとされ、それ以外は試作例１と同一に形成された包装袋用フィルムである。
【００３９】
［包装袋用フィルムの性能の評価］
試作例１〜７の包装袋用フィルムの算術平均粗さ（ＳＲａ）、山高さ１．５〜４．５μｍの範囲の山数、ヘーズ、ヒートシール層の静摩擦係数について測定するとともに、野菜の滑り性、外観について性能を評価した。総合評価では、野菜の滑り性、外観のすべてで良好な結果が得られた場合に「良（○）」、いずれかで好ましくない結果が１つ以上得られた場合に「不可（×）」とした。その結果を後述の表１に示した。
【００４０】
［算術平均粗さ（ＳＲａ）の測定］
算術平均粗さ（ＳＲａ）（μｍ）の測定では、三次元表面粗さ測定器（株式会社小坂研究所製，「ＳＥ３５００Ｋ」）、解析装置（株式会社小坂研究所製，「ＴＤＡ−２２」）使用し、以下の測定条件で測定を行った。
Ｘ測定長さ        …  ２ｍｍ
Ｘ送り速さ        …  ０．２ｍｍ／ｓ
Ｙ送りピッチ      …  １０μｍ
Ｚ倍率            …  ２００００
極性              …  ノーマル
レベリング        …  最小二乗法
低域カットオフ    …  ２ｍｍ
高域カットオフ    …  ０．２ｍｍ／ｓ
位相特性          …  ガウシャン
Ｙライン数        …  ５１
Ｘピッチ下限      …  ４μｍ
【００４１】
［山高さ１．５〜４．５μｍの範囲の山数の測定］
山高さ１．５〜４．５μｍの範囲の山数（個／ｍｍ2）の測定では、算術平均粗さ（ＳＲａ）の測定と同一の機器を用いて、同一の測定条件で測定を行った。
【００４２】
［ヘーズの測定］
ヘーズ（％）の測定は、ＪＩＳ  Ｋ  ７１３６（２０００）に準拠し、ヘーズメーター（日本電色工業株式会社製，ＮＤＨ−４０００）を使用して測定を行った。
【００４３】
［ヒートシール層の静摩擦係数の測定］
静摩擦係数の測定は、ＪＩＳ  Ｋ  ７１２５（１９９９）に準拠し、摩擦測定機（東洋精機製，ＴＲ−２）を使用して測定を行った。
【００４４】
［野菜の滑り性の評価］
野菜の滑り性試験は、試作例１〜７のフィルムについて、ヒートシール層を上側としてその上面に野菜を載置し、水平方向に１００ｍｍ／ｍｉｎの速さで滑らせた際の状況を以下の通りに評価した。評価に際し、「◎」は良品、「○」は製品として問題ない品質、「△」は製品には不適切な品質、「×」は不良品であり、「◎」か「○」の場合に良好と判断した。なお、使用する野菜は、ピーマン、ネギ、ナスとした。
◎：ほぼ抵抗を感じることなく滑らせることができる。
○：進行方向に対する引っかかりがわずかにあるが、滑らせることができる。
△：進行時に野菜が跳ね上がる。
×：フィルムが野菜に張り付いて進行不可能となる。
【００４５】
［外観の評価］
外観試験は、試作例１〜７のフィルムについて、ピロー包装によってピーマンを包装した包装袋とし、目視により以下の通りに評価した。
○：ピーマンを包装した前後で内容物の色の違いが感じられない。
×：包装したピーマンの色がくすんだように感じられる。
【００４６】
【表１】
2020040361.tif 000003
【００４７】
【表２】
2020040361.tif 000004
【００４８】
［結果と考察］
表１，２に示すように、野菜の滑り性試験では、試作例１，２，３，７がピーマン、ネギ、ナスのいずれでも滑らせることができる良好な結果が得られた。これに対し、試作例５，６ではピーマンとネギを滑らせることができたものの、ナスではうまく滑らせることができなかった。また、試作例４では、ピーマン滑らせることができたが、ネギをうまく滑らせることができず、ナスにいたってはフィルムが張り付いて滑らせることが不可能であった。
【００４９】
ここで、物体の滑り出しやすさを評価する指標としては、静摩擦係数を用いることが一般的である。しかしながら、今回の試作例の野菜の滑り性試験では、例えば、良好な結果が得られた試作例２と良好な結果が得られなかった試作例４とが同じ値である等、各試作例の試験結果と静摩擦係数の間に相関がないことがわかった。従って、野菜の滑り性には、静摩擦係数とは別の因子が関与していると考えられる。
【００５０】
そこで、滑り性試験の結果とヒートシール層表面の状態との関係に注目すると、滑り性試験で良好な結果が得られた試作例１，２，３，７では、算術平均粗さの最小値が０．０９９μｍ、最大値が０．１７０μｍであり、山高さ１．５〜４．５μｍの山数の最小値が１１０個、最大値が１６３個であった。一方、良好な結果が得られなかった試作例４〜６では、算術平均粗さの最小値が０．０５６μｍ、最大値が０．０７６μｍであり、山高さ１．５〜４．５μｍの山数の最小値が１個、最大値が６１個であった。これらの結果を考慮すると、適切な野菜の滑り性を得る条件として、算術平均粗さが０．０９０〜０．１７０μｍ、山高さ１．５〜４．５μｍの山数が１００〜１８０個／ｍｍ2を満たすことが好ましいと考えられる。
【００５１】
外観試験では、試作例１〜６で良好な結果が得られ、試作例７で十分な透明性が得られなかった。外観試験で良好な結果が得られた試作例１〜６では、ヘーズの最小値が３．０％、最大値が９．３％であった。一方、良好な結果が得られなかった試作例７のヘーズは１０．４％であった。そこで、これらの結果を考慮して、ヘーズは１０％未満が好ましいと考えられる。
【００５２】
従って、滑り性試験だけでなく、外観試験も加えて総合的に評価すると、試作例１〜３で良好な結果が得られ、試作例４〜７では滑り性試験と外観試験のいずれかで良好な結果が得られなかった。
【００５３】
以上図示し説明したように、本発明の包装袋用フィルムは、基材層がポリプロピレン系樹脂と防曇剤とを含んでおり、ヒートシール層がプロピレン−エチレンのランダム共重合体またはプロピレン−エチレン−ブテンのランダム共重合体のいずれか一方または両方と、オレフィン系のブロック共重合体と、真球状粒子とを含み、ヒートシール層の表面が、算術平均粗さ（ＳＲａ）が０．０９０〜０．１７０μｍ、かつ、三次元表面測定による山高さ１．５〜４．５μｍの範囲の山数が１００〜１８０個／ｍｍ2を満たしている。そのため、本発明の包装袋用フィルムでは、基材層において防曇性能を備える一方、ヒートシール層表面で様々な種類の野菜に対する適切な滑り性能を得ることができ、さらに、適切な透明性が得られる。従って、滑剤を添加しなくても適切な滑り性能と防曇性能の両立を図るとともに、包装袋とした場合に収容された青果物を袋外から視認可能であることを全て満たすことができる。
【００５４】
また、本発明の包装袋用フィルムで構成された青果物用包装袋は、フィルム体で滑剤を添加せずに適切な滑り性能と防曇性能の両立が図られているため、青果物の導入（包装）時に青果物が袋内面に引っかかりにくくなって円滑な収容作業が可能であり、青果物の収容時には青果物が袋外から視認可能で袋内部に水滴が付着しにくくなり、特にブリードアウト現象を防止して袋の外側が過剰に滑りやすくなる状態を抑制することができ、店頭陳列時等の不用意な滑落を抑制して適切な陳列が可能となる。
【産業上の利用可能性】
【００５５】
本発明の包装袋用フィルムでは、滑剤を添加せずに適切な滑り性能と防曇性能の両立を図るとともに、適切な透明性を得ることができる。そのため、この包装袋用フィルムで青果物用法層袋を構成することにより、青果物の円滑な収容及び収容された青果物が袋外から視認可能となり、袋内部への水滴付着を抑制することができて店頭陳列時等の不用意な滑落を抑制することができる。そのため、従来の包装袋用フィルム及び青果物用包装袋の代替品となり得る。
【符号の説明】
【００５６】
１０    包装袋用フィルム
１１    フィルム体
２０    基材層
３０    ヒートシール層
４０    外面層
【図１】
2020040361.tif 000005